(57)【特許請求の範囲】
【請求項１】
磁性材料粉末とバインダーとしての熱可塑性プラスチックを主たる組成物とする磁性プラスチックフィルムであって、磁性プラスチックフィルムの厚みが１５０〜３００μｍで、下記の片持梁試験による数値が２〜１２ｍｍｍである抗曲げ性を有し、直径１０ｍｍの丸棒に沿わせて曲げたときに亀裂を生じない可撓性を有し、磁気吸着状態で剥離時に剥離力が広範囲に及ぶことを特徴とする抗曲げ性磁性プラスチックフィルム。
（片持梁試験）
２３°Ｃ〜２７°Ｃの室温おいて、磁性フィルムの生産時の流れ方向に沿って長手方向となるように採取した２５ｍｍ×７０ｍｍの試験試料を、長手方向に３０ｍｍ宙に浮かせるように片持梁状態に固定し、その先端部に７×２５ｍｍの面積で２ｇの荷重を取り付けた時の試験開始２秒後における先端の下降距離を測定する。
【請求項２】
前記組成物中の熱可塑性プラスチックが、ポリオレフィン樹脂、ポリアミド樹脂、ポリエステル樹脂及びこれらと共重合可能な樹脂との共重合体の中から選ばれた、１種又は２種以上であることを特徴とする請求項１に記載の抗曲げ性磁性プラスチックフィルム。
【請求項３】
前記組成物中の熱可塑性プラスチックが、ポリオレフィン樹脂であるポリプロピレン、ポリエチレン、及びこれらと共重合可能なプラスチックとの共重合体の中から選ばれた、１種又は２種以上であることを特徴とする請求項１または２に記載の抗曲げ性磁性プラスチックフィルム。
【請求項４】
前記磁性材料粉末が、硬質磁性材料粉末であるフエライト系磁石材料粉末（ストロンチュウムフエライト、バリュウムフエライト）、希土類系磁石材料粉末（サマリュウム・コバルト、サマリュウ・鉄・窒素、ネオジュウム・鉄・ホウ素）、の中から選ばれた１種又は２種以上であり、片面又は両面に極間が０．８〜２ｍｍの多極着磁を施したことを特徴とする請求項１〜３のいずれか１項に記載の抗曲げ性磁性プラスチックフィルム。
【請求項５】
前記磁性材料粉末が、軟質磁性材料粉末であるセンダスト粉末、四三酸化鉄粉末、Ｍｎ−Ｚｎフエライト粉末、鉄粉末より選ばれた１種又はこれらの混合物であることを特徴とする請求項１〜３のいずれか１項に記載の抗曲げ性磁性プラスチックフィルム。
【請求項６】
請求項１〜５のいずれか１項に記載の抗曲げ性磁性プラスチックフィルムの片面又は両面に、不透明の書き込み、印字、印刷可能な表示可能層を塗布によって形成したことを特徴とする抗曲げ性磁性プラスチックフィルム。
【請求項７】
請求項６に記載の抗曲げ性磁性プラスチックフィルムを用い、その表示可能層に模様、文字などの印刷を施すと共に各種のカード形状に形成したことを特徴とする抗曲げ性磁性プラスチックフィルム製カード。
【発明の詳細な説明】
【技術分野】
【０００１】
本発明は、磁性フィルム及びそれを用いた磁性カードなどに関するものである。
該磁性フィルムは、主として表面に不透明の書き込み、印字、印刷可能な表示可能層を設けて、表装ないし表示を施して各種カード、ステッカーなどとして用いる磁性プラスチックフィルムであって、冷蔵庫、スチール棚、ホワイトボードなど磁石の被着体となるものに磁気貼着することができる硬質磁性（永久磁石）プラスチックフィルムと、同じ用途に使用されるが、逆に磁石面に磁気吸着される軟質磁性（磁石の被着体となる）プラスチックフィルムとがある。
【０００２】
発明の技術分野をより具体的に述べれば、夫々、ステッカー、表示物、絵画印刷物や、ポストカード（絵葉書）名刺、トレーディングカード等に使用することができる抗曲げ性の磁性プラスチックフィルム及び抗曲げ性の磁性プラスチックフィルムを用いた磁性カードに関する。
【背景技術】
【０００３】
本発明は、従来の磁性材料粉末を少量のバインダーである有機高分子エラストマーに練り込んだボンド磁石（ゴム磁石）及び磁石の被着体である磁性フィルムに関するものである。
従来のゴム磁石は、バインダーである有機高分子エラストマーが非磁性体であるので、ボンド磁石中に占める比率は少ないほど磁気特性が優れたものに成る。しかし、一方ボンド磁石の物性が硬く脆いものに成り又、成形加工も困難に成るので特定の高充填性の優れた有機高分子エラストマーを用いる必要がある。
【０００４】
又、磁性材料粉末は等方性（どちらの方向から磁界を印加しても同様な磁気特性を得られるもの）と異方性（特定の方向から磁界を印加すると優れた磁気特性が得られる）があり、等方性磁性材料粉末を用いる場合はバインダーに対する磁性材料粉の充填量（練込み量）に比例して磁気特性が増加するが、異方性磁性材料粉末の場合は磁粉の結晶磁化容易軸を揃えるなどの配向処理に好ましい充填量があり、等方性のように充填量のみで決まらないが、実用的には添加剤の添加などで略同様の充填率で用いられている。
【０００５】
優れたフィルム状ボンド磁石（ゴム磁石）を得るには、磁気特性、物性（可撓性・硬度・伸び）の優れたシート状ボンド磁石が得られる高充填性の良いバインダー（有機高分子エラストマー）を用いることが必要である。（特許文献１）はストリップ状のボンド磁石についてではあるが、フィルム状ボンド磁石に応用できる技術であって、ここで特定するクロロスルホネーテッド・ポリエチレン、ポリイソブチレン、クロリネーテット・ポリエチレン（塩素化ポリエチレン）のいずれか１種又は２種以上を用いることでフエライト系磁性粉末を略７０容積％まで高充填することを可能にしている。
【０００６】
又、エチレン・ビニルエステル共重合体（実用的には特定の高酢酸ビニル、高分子量のエチレン・酢酸ビニルエステル共重合体）を用いて、フエライト系磁性粉末を略８０容積％まで高充填することを可能にしている。そして可撓性、耐熱性の優れた磁石組成物が提案されている。（特許文献２）
【０００７】
又、エチレン・アクリルアクリレート共重合体系エラストマーなどとポリアミド樹脂との特定量の混合物を用いて、フエライト系磁性粉末を７２容積％まで高充填することを可能にしている。そして可撓性、耐熱性に優れた磁石組成物が提案されている。（特許文献３）
【０００８】
又、エチレン・メチルアクリレート共重合体とエチレン・アクリルアクリレート共重合体と特定のエチレン・エチルアクリレート共重合体の特定量を用いて、磁性粉体を略７０容積％まで高充填することを可能にしている。そして耐熱性に優れた可撓性磁石組成物が提案されている。（特許文献４）
【０００９】
又、スチレン・ブタジエンランダム共重合体の水素添加物を用いて、磁性材料粉末など無機物粉末を略７０容積％まで高充填することを可能にしている。そして無機物の高充填成形品が提案されている。（特許文献５）
【００１０】
一般的に、磁石の磁力は磁石材料の磁気特性（最大エネルギー積・ＢＨｍａｘで代表される）に左右されるが、片面又は両面に多極着磁を施したシート状磁石やフィルム状磁石の吸着力は、磁気特性の他にシート状磁石やフィルム状磁石の厚みに適した着磁極間とすることが重要であることが知られている。
【先行技術文献】
【特許文献】
【００１１】
【特許文献１】特公昭４７−４８３５６
【特許文献２】特公昭５３−１６１２０
【特許文献３】特公平０４−２６５２２
【特許文献４】特開２００４−３５６４８５
【特許文献５】特開２００４−３５２９０４
【発明の概要】
【発明が解決しようとする課題】
【００１２】
従来、フィルム状磁石のバインダーには前記したように磁石材料粉末を高充填できる特定のエラストマーや樹脂を使用していたが、これらは汎用樹脂の価格に比べ高価で、更に近時は塩素フリー、再生プラスチックの利用、低価格品の要望が強く、それに応えるため汎用樹脂（プラスチック）をバインダーとする技術開発が必要になってきた。汎用樹脂をバインダーとするには、磁石材料粉末の充填量を従来よりも大幅に低くする必要があり、磁力、磁気吸着力の低下を招くという課題を生じる。本発明はこのフィルム状磁石の磁気吸着力についての課題を解決するものである。
【課題を解決するための手段】
【００１３】
上記課題を解決するため、種々研究を重ねた結果、磁力（磁気特性）、着磁方式が同じでも、剥離時の吸着力は剥離時の磁性フィルムの抗曲げ性により異なることに着目し本発明を成すに至った。
即ち、定型のフィルム状ゴム磁石の背面に金属板や硬質プラスチック板を裏打ちして曲がらないようにして吸着させた後、取り外す場合には、定型のフィルム状ゴム磁石の着磁面の全面の吸着力に抗して力を加えないと取り外せない。それに対して、従来の定型のフィルム状ゴム磁石単体又は、柔らかいフィルムで裏打ちしたものは、取り外す場合には、フィルム状ゴム磁石が曲がるので、微粘着剤処理をした軟質フィルムの９０°剥離試験に於ける形態に似た剥離と成るので、剥離を生じていく部分だけの吸着力に抗して力を加えればよく、小さい力で取り外すことが出来る。つまり従来のフィルム状ゴム磁石は、カード等として貼着する用途としては少しの外力で剥離されやすく不利である。
【００１４】
フィルム状磁石単体が曲がらないもの、又は背面に金属板や硬質プラスチック板を裏打ちして曲がらないものは、使用時に不都合な場合が多く、適度の抗曲げ性を有する磁性プラスチックフィルム、即ち、特定の抗曲げ性と特定の可撓性（抗折力）を有する磁性プラスチックフィルムにすることで、磁気吸着状態で取り外す場合に剥離力が広範囲に及ぶことになり、実用上の磁気吸着力を満たすことが出来る。つまり磁気吸着状態で、部分的浮き上がりなどを生じることなく、取り外す場合の剥離抵抗も適度のものとなる。
【００１５】
図１（ａ）は、磁気吸着した従来のフィルム状ゴム磁石の剥離する状態を示し、図１（ｂ）は、磁気吸着した曲がらないフィルム状ゴム磁石を取り外す状態を示し、図１（ｃ）は、磁気吸着した本発明の磁性フィルムの剥離する状態を示す。
なお、図中、２は鉄板等の強磁性体でなる被着体、１は従来タイプのゴム磁石フィルム、１１は不曲性（曲がらない）磁性フィルム、１２は後述する本発明の抗曲げ性磁性プラスチックフィルム（永久磁石タイプ）を表している。
そして、Ｆ１、Ｆ２、Ｆ３は夫々の剥離する力を示し、ａ１、ａ２、ａ３は夫々取り外す場合の剥離抵抗に寄与する範囲を示すが、ａ１とａ３は剥離に伴って順次移動し、ａ２は不動で１度に着磁面前面の吸着力に抗した取り外し力を要することになる。
【００１６】
一方、同時に全面にかかる荷重としては、フィルム状ゴム磁石の自重や実用上の衝撃に対する必要吸着力（垂直吸着力）は、略自重の６倍以上あれば良い事が経験的に知られ、従来のフィルム状ゴム磁石の吸着力に比べ遥かに小さい吸着力でよい（表１参照）。
つまり剥離吸着力で、従来の使用実績のあるゴム磁石と略同等であれば良い。
【００１７】
更に詳しく課題を解決するための手段を述べると、
（１）磁性材料粉末とバインダーとしての有機高分子（熱可塑性プラスチック）を主たる組成物とする磁性プラスチックフィルムであって、磁性プラスチックフィルムの厚みが１５０〜３００μｍで、下記の片持梁試験による数値が２〜１２ｍｍである抗曲げ性を有し、直径１０ｍｍの丸棒に沿わせて曲げたときに亀裂を生じない可撓性を有し、磁気吸着状態で剥離時に剥離力が広範囲に及ぶことを特徴とする抗曲げ性磁性プラスチックフィルムとする。
【００１８】
（片持梁試験）２３°Ｃ〜２７°Ｃの室温おいて、磁性フィルムの生産時の流れ方向に沿って長手方向となるように採取した２５ｍｍ×７０ｍｍの試験試料を、長手方向に３０ｍｍ宙に浮かせるように片持梁状態に固定し、その先端部に７×２５ｍｍの面積で２ｇの荷重を取り付けた時の試験開始２秒後における先端の下降距離を測定する。
【００１９】
（２）前記組成物中の熱可塑性プラスチックが、ポリオレフィン樹脂、ポリアミド樹脂、ポリエステル樹脂及びこれらと共重合可能な樹脂との共重合体の中から選ばれた、１種又は２種以上であることを特徴とする前記（１）項記載の抗曲げ性磁性プラスチックフィルムとする。
【００２０】
（３）前記組成物中の熱可塑性プラスチックが、ポリオレフィン樹脂であるポリプロピレン、ポリエチレン、及びこれらと共重合可能なポリマーとの共重合体の中から選ばれた、１種又は２種以上であることを特徴とする前記（１）項または（２）項記載の抗曲げ性磁性プラスチックフィルムとする。
【００２１】
（４）前記磁性材料粉末が、硬質磁性材料粉末であるフエライト系磁石材料粉末（ストロンチュウムフエライト、バリュウムフエライトなど）、希土類系磁石材料粉末（サマリュウム・コバルト、サマリュウ・鉄・窒素、ネオジュウム・鉄・ホウ素など）、の中から選ばれた１種又は２種以上であり、片面又は両面に極間が０．８〜２ｍｍの多極着磁を施したことを特徴とする前記（１）項〜（３）項のいずれか１項に記載の抗曲げ性磁性プラスチックフィルムとする。
【００２２】
（５）前記磁性材料粉末が、軟質磁性材料粉末であるセンダスト粉末、四三酸化鉄粉末、Ｍｎ−Ｚｎフエライト粉末、鉄粉末より選ばれた１種又はこれらの混合物であることを特徴とする前記（１）項〜（３）項のいずれか１項に記載の抗曲げ性磁性プラスチックフィルムとする。
【００２３】
（６）前記（１）項〜（５）項のいずれか１項に記載の抗曲げ性磁性プラスチックフィルムの片面又は両面に、不透明の書き込み、印字、印刷可能な表示可能層を塗布によって形成したことを特徴とする抗曲げ性磁性プラスチックフィルムとする。
【００２４】
（７）前記（６）項記載の抗曲げ性磁性プラスチックフィルムを用い、その表示可能層に模様、文字などの印刷を施すと共に各種のカード形状に形成したことを特徴とする抗曲げ性磁性プラスチックフィルム製カードとする。
【発明の効果】
【００２５】
（１）硬質磁性（永久磁石タイプ）・抗曲げ性磁性プラスチックフィルムについて。
１．本発明の抗曲げ性プラスチックフィルムは、特定の抗曲げ性であることによって、硬質磁性の磁気特性（残留磁束密度、保磁力、最大エネルギー積）が従来のゴム磁石フィルムに比べ、劣ったものであっても、磁気吸着状態での剥離抵抗（吸着力）が優れたものが得られる。
２．この事によって、磁性材料粉末の充填量を減量できるので、高充填性の劣る汎用樹脂及び汎用樹脂の再生樹脂も使用でき、更に薄層磁性フィルムの高速生産が可能となり、経済性効果が大きい。
３．特定の抗曲げ性であるので、片面に、表示可能層を塗布によって形成してもカール性が殆ど生じない利点がある。
４．更に両面を、表示可能層を塗布によって形成することによって、カール性を生じない他に、両面を表示、表装及び両面着磁を施すことによって、表裏二面を利用することで、表示、表装の変更が容易であるので、カード類の応用に好適であり経済的である。
【００２６】
（２）軟質磁性（磁石の被着体となる）・抗曲げ性磁性プラスチックフィルムについて。
本発明の抗曲げ性プラスチックフィルムは、特定の抗曲げ性であることによって、軟質磁性の磁気特性である透磁率、飽和磁束密度（本発明では磁石との吸着力で評価）が従来の軟質磁性ゴムフィルムに比べ、劣ったものであっても、磁気吸着状態での剥離抵抗（剥離吸着力）の優れたものが得られる。
【００２７】
又、着磁を要しないので、取り扱い時に磁気障害を懸念する機器に接しても磁気障害の心配が無いこと、磁石タイプのように両面使用の場合であっても磁気吸着力の低下を生じない利点がありカード用などに極めて好適である。
【図面の簡単な説明】
【００２８】
【図１】磁気吸着状態の磁性フィルムを剥離する時の変形と剥離抵抗に寄与する範囲を示す側面図であり、（a）従来タイプのゴム磁石フィルム、（ｂ）不曲性（曲がらない）磁性フィルム、（ｃ）本発明の抗曲げ性磁性プラスチックフィルムを示す。
【図２】抗曲性を試験する片持梁型試験装置を示す側面図を示す。
【図３】本発明の硬質磁性（永久磁石）の抗曲げ性磁性プラスチックフィルムの、両面に書き込み、印字、印刷可能な不透明層を設け、片面に多極着磁を施した、抗曲げ性磁性プラスチックフィルムを示す。
【図４】本発明の硬質磁性（永久磁石）の抗曲げ性磁性プラスチックフィルムの、両面に表示可能層を設け、両面に多極着磁を施した、抗曲げ性磁性プラスチックフィルムの側面図を示す。
【図５】本発明の軟質磁性（磁石の被着体となる）の抗曲げ性磁性プラスチックフィルムの両面に表示可能層を設けた、抗曲げ性磁性プラスチックフィルムの側面図を示す。
【図６】本発明の硬質磁性（永久磁石）の抗曲げ性磁性プラスチックフィルムの、両面に表示可能層を設け、片面に多極着磁を施した、抗曲げ性磁性プラスチックフィルムを用いた磁性カードを、被着体に磁気吸着した側面図を示す。
【図７】本発明の硬質磁性（永久磁石）の抗曲げ性磁性プラスチックフィルムの、両面に表示可能層を設け、両面に多極着磁を施した、抗曲げ性磁性プラスチックフィルムを用いた磁性カードを、被着体に磁気吸着した側面図を示す。
【図８】本発明の軟質磁性（磁石の被着体となる）の抗曲げ性磁性プラスチックフィルムの、両面に表示可能層を設けた、抗曲げ性磁性プラスチックフィルムを用いた、磁性カードを、被着体である多極着磁を施した磁石シートに磁気吸着した側面図を示す。
【図９】垂直吸着力測定装置に試験試料をセットした状態の側面図を示す。
【図１０】剥離吸着力測定装置に試験試料をセットした状態の側面図を示す。
【発明を実施するための形態】
【００２９】
以下、本発明の実施の形態を図３〜図８に基づいて説明する。
実施例は大別して、〔１〕抗曲げ性磁性プラスチックフィルム（永久磁石タイプ）と〔２〕磁石の被着体タイプの抗曲げ性磁性プラスチックフィルムに分けられる。
〔１〕抗曲げ性磁性プラスチックフィルム（永久磁石タイプ）について
（１）、図３は、本発明の実施の形態を示す断面図を表したものである。Ｐ１は、本発明の両面に表示可能層を設け、片面に多極着磁を施した抗曲げ性磁性プラスチックフィルム（永久磁石タイプ）である。
【００３０】
なお、１２は抗曲げ性磁性プラスチックフィルムであり、１５は表面側の表示可能層（書き込み、印字、印刷可能な不透明層）であり、１６は磁気吸着側の表示可能層であり、ＮＳＮＳ・・は、着磁を施した磁極を表す。
【００３１】
抗曲げ性磁性プラスチックフィルム１２は、永久磁石材料である硬質磁性材料粉末とバインダーである少量の特定のプラスチックから主体に構成される組成物を加熱混合後、厚み１５０〜３００μｍのフィルム状に成形後、表示可能層を設け磁界を印加して着磁したものであり、片持梁試験、可撓性試験において特定の値を有するものである。
【００３２】
なお、組成物中の硬質磁性材料粉末の充填量は、多くの場合３５〜５０容積量％程度が適量である。
また、厚みは、１５０μｍより薄いと磁気吸着力が不足となる場合があり、３００μｍより厚いと磁気吸着力が用途的に過大で又、取り扱いが嵩張るので好ましくない。
【００３３】
そして、前記の片持梁試験において、先端部の下降距離は、２〜１２ｍｍであることが好ましく２ｍｍ未満であると平坦な被着体であっても平坦性が劣る場合に、その面に沿って密着出来なくなる場合を生じる可能性が大きく磁気吸着力の低下が大きくなり、１２ｍｍを超えると表示可能層を設けた場合に、場合によってはカールを生じる可能性が大きくなるので好ましくない。
また、可撓性が１０ｍｍの丸棒に沿わせて曲げた時に、亀裂を生じるものは、実用時に場合によっては、亀裂を生じるので好ましくない。
【００３４】
さらに、この抗曲げ性磁性プラスチックフィルム１２に用いる硬質磁性材料粉末（磁石材料粉末）として、フエライト系（ストロンチュウムフエライト、バリュウムフエライトなど）、希土類系（Ｓｍ―Ｃｏ系、Ｎｄ―Ｆｅ−Ｂ系、Ｓｍ―Ｆｅ−Ｎ系など）などが挙げられる。
また、用いられる有機高分子であるバインダーとしては、ポリオレフィン樹脂（ポリプロピレン、ポリエチレン）ポリアミド樹脂（６ナイロン、１２ナイロン）ポリエステル系樹脂（ポリエチレンテレフタレート、ポリブチレンテレフタレート、ポリエチレンナフタレート）、及び、これらと共重合可能な樹脂との共重合体などの熱可塑性プラスチックが挙げられる。
【００３５】
各種硬質磁性材料中、フエライト系は金属酸化物であるので、酸化劣化を生じないので磁性フィルム成型加工条件の影響を受け難いこと、安価であることから抗曲げ性磁性プラスチックフィルム用途して好適である。又、各種バインダー中、ポリプロピレンが、加工性、物性、及び経済性の点で好ましい。
【００３６】
ポリプロピレンをバインダーとする場合は、低密度ポリエチレンを硬さ調整の目的で適量併用出来る。また、極性を付与して接着性を改善すること、及び磁性材料との濡れ性、相溶性を改善する目的で、不飽和カルボン酸変性オレフィン又は共重合体、例えば無水マレイン酸変性ポリプロピレン、無水マレイン酸変性ポリエチレン、無水マレイン酸変性エチレン・ポリプロピレン共重合体などの添加が好ましく、ポリプロピレンとポリエチレンの併用に当たっては、無水マレイン酸変性エチレン・ポリプロピレン共重合体の添加が好ましい。それらの添加量は、バインダー全量に対して５〜１０重量％程度が好ましい。
【００３７】
表示可能層１５，１６としては、無機粉末等を含有した塗料を塗布した塗膜、合成紙、無機粉末等を含有したプラスチックフィルムが挙げられる。この中で、無機粉末等を含有した塗料を塗布の場合は、必要最少限の塗布が可能であり、磁石に対するエアーギャップの影響が少なくなることから磁性フィルムの厚みを薄く出来るので重量を軽減することに通じるので好ましい。又、塗膜は歪を殆ど生じないのでカール性の心配が殆ど無く好ましい。
【００３８】
無機粉末等を含有した塗料としては、ポリエステル系ＳＳ１６−６１１（東洋インキ（株）製）、ポリエステル系ＰＡＬマット８，ポリエステル系ＲＡＭ，ウレタンアクリル系ＵＬＡ等（セイコーアドバンス（株）製）が挙げられ、塗料の磁性フィルムへの塗布は、ブレードコーター、バーコーター、コンマコーター、グラビヤコーター、ロールコーター、リバースロールコーター等公知の方法で行う事が出来る。
【００３９】
又、表示可能層１６で示す着磁面側の厚みは、１５μｍ〜１００μｍが好ましく、更に好ましくは１５μｍ〜６０μｍである。１５μｍよりも薄いと可撓性磁性フィルムの自然色に対する隠蔽力不足となり商品価値が低下し、１００μｍより厚くなると磁石のエアーギャップ大となり磁気吸着力の低下が大きく不利である。
【００４０】
表示可能層の両面又は非磁気吸着面側の表面にインキジェット等のインキ受理層を塗布しても良い。又、インクジェット受理層を設ける場合は、インクジェット受理層の厚みを２μｍ〜２０μｍが望ましく、２μｍより薄いとインクの受理能不足となり、２０μｍより厚いと必要以上の受理能となり不経済である。
【００４１】
インキ受理層の形成に用いる処理剤としては、特に制限はなく市販のものが使用できるが、インクジェット受理層の形成に用いる処理剤としては、例えば、パテラコールＩＪ−１５０Ｒ（無機質充填剤含有ウレタン樹脂系ディスパーシヨン）ＤＩＣ（株）製、ＲＳＩ−１００（無機質充填剤含有ハイブリット樹脂系ディスパーシヨン）ＤＩＣ（株）製、ＭＺ−４７７、ＭＺ−４８０、（無機質充填剤含有アクリル樹脂系ディスパーシヨン）高松油脂（株）製が挙げられる。又、塗布装置としては公知のものが使用できるが、例えば、エアナイフコーター、ブレードコーター、バーコーター、コンマコーター、グラビヤコーター、ロールコーター、リバースロールコーター、カーテンコーター等が挙げられる。
【００４２】
名刺、トレーディングカード、ポストカード（絵葉書）、クッキングカードなどの用途に用いる抗曲げ性磁性フィルム（永久磁石タイプ）の仕様としては、硬質磁性材料をフエライト系磁石材料粉末、バインダーをポリプロピレンとし、抗曲げ性磁性フィルムの厚みを１５０μｍ〜３００μｍ、表示可能層の厚みは１５μｍ〜６０μｍであり、多極着磁の極間が０．８〜２．５ｍｍ、垂直吸着力が３ｇ／ｃｍ２〜１０ｇ／ｃｍ２であることが望ましい。
【００４３】
硬質磁性材料をフエライト系磁石材料粉末、バインダーをポリプロピレンとするのは前記の通り加工性、物性と経済性の点から好ましく、抗曲げ性磁性フィルム（永久磁石タイプ）の厚みを１５０μｍ〜３００μｍ、とするのは１５０μｍより薄いと抗曲げ性と磁気吸着力が不足する場合を生じ、３００μｍより厚いと磁気吸着力過多となり不経済となるからである。又、表示可能層の厚みを１５μｍ〜６０μｍとするのは、１５μｍより薄いと隠ぺい力不足となり６０μｍより厚いと磁石のエアーギャップ、自重、総厚みへの影響が大きくなり不経済となるからである。
【００４４】
又、多極着磁の極間を０．８ｍｍ〜２．５ｍｍとするのは、０．８ｍｍより狭いと極間で着磁する装置の作製が困難となって不経済であり、２．５ｍｍより広いと、厚みに対する適正極間の範囲を逸脱するので吸着力の発現が低下する。又、垂直磁気吸着力を、３ｇ／ｃｍ２〜１０ｇ／ｃｍ２とするのは、３ｇ／ｃｍ２より弱いと用途的に吸着力不足に成る場合があり、１０ｇ／ｃｍ２より強いと用途的に過大であり不経済となるからである。
【００４５】
（２）、図４は、本発明の他の実施の形態を示す断面図を表したものである。Ｐ２は、本発明の両面に書き込み、印字、印刷可能な不透明層を設け、両面に多極着磁を施した抗曲げ性磁性プラスチックフィルム（永久磁石タイプ）である。
そのうち、抗曲げ性磁性プラスチックフィルム１３は、両面に多極着磁を施した以外は、前記の抗曲げ性磁性プラスチックフィルム（永久磁石タイプ、片面多極着磁）１２と同じである。
【００４６】
尚、本発明は、図３、図４に示したような両面に表示可能層を設けたものの他に、図は省略しているが、片面（表面）に表示可能層を設け、裏面に多極着磁を施したものも可能であり、用途によって使い分けられる。
【実施例１】
【００４７】
（１）抗曲げ性磁性プラスチックフィルムの作成
（配合）（配合Ｎｏ１）
・ポリプロピレン（プライムポリプロ、Ｅ−２０３ＧＰ）（株）プライムポリマー製
〔樹脂〕・・・・・・・・・・・・・・・・・・・・・・・・・・・・・１００重量部
・無水マレイン酸変性ポリオレフィン（モディック、Ｆ５３４Ａ）三井化学（株）製［気脂〕  〔相溶化剤〕・・・・・・・・・・・・・・・・・・・・・・・・・・８重量部
・ステアリン酸カルシユウム）（ＳＣ−１００）堺化学（株）製〔滑剤〕０．２重量部
・３，９‐ビス［２‐〔３‐（３‐ターシャリーブチル‐４‐ヒドロオキシ‐５‐メチルフエニルオキシ）プロピオニルオキシ〕‐１，‐１‐ジメチルエチル］‐２，４，８，１０‐テトラオキサスピロ〔５・５〕ウンデカン（スミライザーＧＡ‐８０）住友化学（株）製〔酸化防住止剤〕・・・・・・・・・・・・・・・・・・・・０．１３重量部
・ペンタエリスリトールテトラキス（３‐ラウリルチオプロピオネイト）（スミライザーＴＰ‐Ｄ）住友化学（株）製  〔酸化防止剤〕・・・・・・・・・・・０．３７重量部
・等方性ストロンチュウムフエライト粉末（ＨＭ４０３）フィージャーマグネティックス社製〔硬質磁性材料〕・・・・・・・・・・・・・・・・・・・・・・・４３７重量部
磁性材料粉の充填量  ８０．１重量％（４１．３容積％）
【００４８】
（ペレットの作成）
上記配合に従ってブレンダーにて攪拌混合したものを、ＫＣＫ８０型混練押出機で２４０°Ｃ〜２７０°Ｃで混練して紐状に押出し、ハンマー型粉砕機で粉砕ペレットを作成する。
（抗曲げ性磁性プラスチックフィルムの作成）
前記ペレットを用いてφ６５ｍｍ単軸押出機（Ｌ／Ｄ１８）にフイッシュテール型ダイス（４００ｍｍ幅）を付けて、２４０°Ｃ〜２７０°Ｃで３００μｍ厚のフィルムを押出し、その直後にφ１２インチ２本ロール圧延機（表面温度４０°Ｃ〜６０°Ｃ）にて２３０μｍ厚の抗曲げ性磁性プラスチックフィルムを作成する。
【００４９】
（２）表示可能層の形成
前記フィルムの片面にコロナ放電処理を施した後、無機質白色粉末等を含有するポリエステル系樹脂塗料ＳＳ１６−６１１（東洋インキ（株）製）をコンマコーターを用いて、ドライ３０μｍ厚に成るように塗布し６０°Ｃ〜９０°Ｃ×１２分乾燥炉を通して乾燥する。
（３）着磁
前記フィルムの他の片面に、公知の永久磁石型着磁ロール（極間２ｍｍピッチ多極）に接触させて連続多極着磁を施す。此れによって磁石タイプの片面に表示可能層を設けて他の片面に多極着磁を施した抗曲げ性磁性フィルムを得る。
【実施例２】
【００５０】
実施例１（配合Ｎｏ１）に於けるポリプロピレン（Ｅ−２０３ＧＰ）１００重量部中３０重量部を再生ポリプロピレンに置換して（配合Ｎｏ２とする）実施例１と同様にして抗曲げ性磁性フィルムを作成し、実施例１と同様にして表示可能層を形成後、他の片面に実施例１と同様にして着磁を施す。此れによって磁石タイプの抗曲げ性磁性フィルムを得る。
【実施例３】
【００５１】
（１）抗曲げ性磁性プラスチックフィルムの作成
（配合）（配合Ｎｏ３）
・ポリプロピレン（プライムポリプロ、Ｅ−２０３ＧＰ）（株）プライムポリマー製
〔樹脂〕・・・・・・・・・・・・・・・・・・・・・・・・・・・・・・７５重量部
・ポリエチレン（ノバテックLD  ＬＦ４４０ＨＢ）日本ポリエチレン（株）製
〔樹脂〕・・・・・・・・・・・・・・・・・・・・・・・・・・・・・・２５重量部
・無水マレイン酸変性ポリオレフィン（モディック、Ｆ５３４Ａ）三井化学（株）製
〔樹脂〕〔相溶化剤〕・・・・・・・・・・・・・・・・・・・・・・・・・８重量部
・ステアリン酸カルシユウム）（ＳＣ−１００）堺化学（株）製〔滑剤〕０．２重量部
・３，９‐ビス［２‐〔３‐（３‐ターシャリーブチル‐４‐ヒドロオキシ‐５‐メチルフエニルオキシ）プロピオニルオキシ〕‐１，‐１‐ジメチルエチル］‐２，４，８，１０‐テトラオキサスピロ〔５・５〕ウンデカン（スミライザーＧＡ‐８０）住友化学（株）製〔酸化防住止剤〕・・・・・・・・・・・・・・・・・・・・０．１３重量部
・ペンタエリスリトールテトラキス（３‐ラウリルチオプロピオネイト）（スミライザーＴＰ‐Ｄ）住友化学（株）製  〔酸化防止剤〕・・・・・・・・・・・０．３７重量部
・等方性ストロンチュウムフエライト粉末（ＨＭ４０３）フィージャーマグネティックス社製〔硬質磁性材料〕・・・・・・・・・・・・・・・・・・・・・・・４３５重量部
磁性材料粉の充填量  ８０．０重量％（４１．３容積％）
【００５２】
（ペレットの作成）
上記配合に従ってブレンダーにて攪拌混合したものを、ＫＣＫ８０型混練押出機で２４０°Ｃ〜２７０°Ｃで混練して紐状に押出し、ハンマー型粉砕機で粉砕ペレットを作成する。
（抗曲げ性磁性プラスチックフィルムの作成）
前記ペレットを用いてφ６５ｍｍ単軸押出機（Ｌ／Ｄ１８）にフイッシュテール型ダイス（４００ｍｍ幅）を付けて、２４０°Ｃ〜２７０°Ｃで３００μｍ厚のフィルムを押出し、その直後にφ１２インチ２本ロール圧延機（表面温度４０°Ｃ〜６０°Ｃ）にて２３０μｍ厚の抗曲げ性磁性プラスチックフィルムを作成する。
【００５３】
（２）表示可能層の形成
前記フィルムの片面にコロナ放電処理を施した後、無機質白色粉末等を含有するポリエステル系樹脂塗料ＳＳ１６−６１１（東洋インキ（株）製）をコンマコーターを用いて、ドライ３０μｍ厚に成るように塗布し６０°Ｃ〜９０°Ｃ×１２分乾燥炉を通して乾燥する。次いで更に、無機質粉末等を含有するウレタン系樹脂インキジェット受理層用塗料パテラコールＩＪ−１５０Ｒ（ＤＩＣ（株）製）を、コンマコーターを用いてドライ２０μｍ厚に成るように塗布し６０°Ｃ〜９０°Ｃ×１２分乾燥炉を通して乾燥する。
（３）着磁
実施例１と同様にする。此れによって片面に表示可能層を設けて他の片面に多極着磁を施した抗曲げ性磁性プラスチックフィルムを得る。
【実施例４】
【００５４】
実施例３の（配合Ｎｏ３）に於けるポリプロピレン（Ｅ−２０３ＧＰ）７５重量部中３０重量部を再生ポリプロピレンに置換した配合（配合Ｎｏ４とする）にて、実施例３と同様にして抗曲げ性磁性プラスチックフィルムを作成し、実施例３と同様にして表示可能層の形成をした後に、他の面を同様にして表示可能層を設ける。又、実施例１と同様にして着磁を施した後に、他の面を同様にして着磁を施す。此れによって、両面に表示可能層と多極着磁を施した磁石タイプの抗曲げ性磁性プラスチックフィルムを得る。
【実施例５】
【００５５】
（１）抗曲げ性磁性プラスチックフィルムの作成
（配合）（配合Ｎｏ５）
・ポリプロピレン（プライムポリプロ、Ｅ−２０３ＧＰ）（株）プライムポリマー製
〔樹脂〕・・・・・・・・・・・・・・・・・・・・・・・・・・・・・・３０重量部
・ポリエチレン（ノバテックLD  ＬＦ４４０ＨＢ）日本ポリエチレン（株）製
〔樹脂〕・・・・・・・・・・・・・・・・・・・・・・・・・・・・・・７０重量部
・無水マレイン酸変性ポリオレフィン（モディック、Ｆ５３４Ａ）三井化学（株）製
〔樹脂〕〔相溶化剤〕・・・・・・・・・・・・・・・・・・・・・・・・・８重量部
・ステアリン酸カルシユウム）（ＳＣ−１００）堺化学（株）製〔滑剤〕０．２重量部
・３，９‐ビス［２‐〔３‐（３‐ターシャリーブチル‐４‐ヒドロオキシ‐５‐メチルフエニルオキシ）プロピオニルオキシ〕‐１，‐１‐ジメチルエチル］‐２，４，８，１０‐テトラオキサスピロ〔５・５〕ウンデカン（スミライザーＧＡ‐８０）住友化学（株）製〔酸化防住止剤〕・・・・・・・・・・・・・・・・・・・・０．１３重量部
・ペンタエリスリトールテトラキス（３‐ラウリルチオプロピオネイト）（スミライザーＴＰ‐Ｄ）住友化学（株）製  〔酸化防止剤〕・・・・・・・・・・・０．３７重量部
・等方性ストロンチュウムフエライト粉末（ＨＭ４０３）フィージャーマグネティックス社製〔硬質磁性材料〕・・・・・・・・・・・・・・・・・・・・・・・４３０重量部
磁性材料粉の充填量  ７９．８重量％（４１．３容積％）
【００５６】
（ペレットの作成）
上記配合に従ってブレンダーにて攪拌混合したものを、ＫＣＫ８０型混練押出機で２４０°Ｃ〜２７０°Ｃで混練して紐状に押出し、ハンマー型粉砕機で粉砕ペレットを作成する。
（抗曲げ性磁性プラスチックフィルムの作成）
前記ペレットを用いてφ６５ｍｍ単軸押出機（Ｌ／Ｄ１８）にフイッシュテール型ダイス（４００ｍｍ幅）を付けて、２４０°Ｃ〜２７０°Ｃで３００μｍ厚のフィルムを押出し、その直後にφ１２インチ２本ロール圧延機（表面温度４０°Ｃ〜６０°Ｃ）にて２３０μｍ厚の抗曲げ性磁性プラスチックフィルムを作成する。
【００５７】
（２）表示可能層の形成
前記フィルムの片面にコロナ放電処理を施した後、無機質白色粉末等を含有するポリエステル系樹脂塗料ＳＳ１６−６１１（東洋インキ（株）製）をコンマコーターを用いて、ドライ３０μｍ厚に成るように塗布し６０°Ｃ〜９０°Ｃ×１２分乾燥炉を通して乾燥する。次いで更に、無機質粉末等を含有するウレタン系樹脂インキジェット受理層用塗料パテラコールＩＪ−１５０Ｒ（ＤＩＣ（株）製）を、コンマコーターを用いてドライ２０μｍ厚に成るように塗布し６０°Ｃ〜９０°Ｃ×１２分乾燥炉を通して表示可能層の形成をした後に、他の面を同様にして表示可能層を設ける。又、実施例１と同様にして着磁を施した後に、他の面を同様にして着磁を施す。此れによって、両面に表示可能層と多極着磁を施した磁石タイプの抗曲げ性磁性プラスチックフィルムを得る。
【実施例６】
【００５８】
（１）抗曲げ性磁性プラスチックフィルムの作成
（配合）（配合Ｎｏ６）
・ポリエチレンテレフタレート（ＩＰ‐１２０Ｂ）・・・・・・・・・・１００重量部
（株）ベルポリエステルプロダックツ社製  〔樹脂〕
・ポリエチレングリコール（ＰＥＧ♯２００）日油（株）製  〔可塑剤〕・１５重量部
・モンタン酸とブチレングリコールとのエステル化合物とモンタン酸カルシュウムの混合ワックス（リコワックスＯＰ）・・・・・・・・・・・・・・・・・・・・・１重量部
クラリアントジャパン（株）製〔滑剤〕
・２，２’，６，６’‐テトライソプロピルジフエニルカルボイミド・・・・２重量部
（ビスカルボイミド）ライン・ケミー社製  〔加水分解防止剤〕
・３，９‐ビス［２‐〔３‐（３‐ターシャリーブチル‐４‐ヒドロオキシ‐５‐メチルフエニルオキシ）プロピオニルオキシ〕‐１，‐１‐ジメチルエチル］‐２，４，８，１０‐テトラオキサスピロ〔５・５〕ウンデカン（スミライザーＧＡ‐８０）住友化学（株）製〔酸化防止剤〕  ・・・・・・・・・・・・・・・・・・・・０．１３重量部
・ペンタエリスリトールテトラキス（３‐ラウリルチオプロピオネイト）０．３７重量部
（スミライザーTＰ-D）住友化学（株）製  〔酸化防止剤〕
・ＯＰ‐５６（異方性・機械配向型ストロンチュウムフエライト）ＤＯＷＡエフテック（株）製〔硬質磁性材料〕・・・・・・・・・・・・・・・・・・・・・３３１重量部
磁性材料粉の充填量  ７３．６重量％（４１．３容積％）
【００５９】
（ペレットの作成）
ＩＰ‐１２０Ｂペレットを１４０°Ｃ×４時間熱風乾燥機にて攪拌乾燥処理を行なう。
上記配合に従ってブレンダーにて攪拌混合したものを、ＫＣＫ８０型混練押出機で２６０°Ｃ〜２９０°Ｃで混練して紐状に押出し、ハンマー型粉砕機で粉砕ペレットを作成する。
（抗曲げ性磁性プラスチックフィルムの作成）
前記ペレットを用いてφ６５ｍｍ単軸押出機（Ｌ／Ｄ１８）にフイッシュテール型ダイス（４００ｍｍ幅）を付けて、２６０°Ｃ〜２９０°Ｃで２５０μｍ厚のフィルムを押出し、その直後にφ１２インチ２本ロール圧延機（表面温度６０°Ｃ〜８０°Ｃ）にて１５０μｍ厚の抗曲げ性磁性プラスチックフィルムを作成する。この２本ロール圧延機にて圧延時に、ストロンチュウムフエライトが機械配向型であるので磁化容易軸（結晶Ｃ軸）がフィルムの厚み方向に配向される。
【００６０】
・表示可能層の形成及び着磁
実施例３と同様にして、表示可能層の形成をした後に、他の面を同様にして表示可能層を設ける。又、実施例１と同様にして着磁を施した後に、他の面を同様にして着磁を施す。此れによって、両面に表示可能層と多極着磁を施した磁石タイプの抗曲げ性磁性プラスチックフィルムを得る。
【実施例７】
【００６１】
（１）抗曲げ性磁性プラスチックフィルムの作成
（配合）（配合Ｎｏ７）
・ポリプロピレン（プライムポリプロ、Ｊ１０６ＭＧ）（株）プライムポリマー製
〔樹脂〕・・・・・・・・・・・・・・・・・・・・・・・・・・・・・１００重量部
・無水マレイン酸変性ポリオレフィン（モディック、Ｆ５３４Ａ）三井化学（株）製
〔樹脂〕〔相溶化剤〕・・・・・・・・・・・・・・・・・・・・・・・・・８重量部
・ステアリン酸カルシユウム）（ＳＣ−１００）堺化学（株）製〔滑剤〕０．２重量部
・３，９‐ビス［２‐〔３‐（３‐ターシャリーブチル‐４‐ヒドロオキシ‐５‐メチルフエニルオキシ）プロピオニルオキシ〕‐１，‐１‐ジメチルエチル］‐２，４，８，１０‐テトラオキサスピロ〔５・５〕ウンデカン（スミライザーＧＡ‐８０）住友化学（株）製〔酸化防住止剤〕・・・・・・・・・・・・・・・・・・・・０．１３重量部
・ペンタエリスリトールテトラキス（３‐ラウリルチオプロピオネイト）（スミライザーＴＰ‐Ｄ）住友化学（株）製  〔酸化防止剤〕・・・・・・・・・・・０．３７重量部
・等方性ストロンチュウムフエライト粉末（ＨＭ４０３）フィージャーマグネティックス社製〔硬質磁性材料〕・・・・・・・・・・・・・・・・・・・・・・・４３７重量部
磁性材料粉の充填量  ８０．１重量％（４１．３容積％）
【００６２】
（ペレットの作成）
上記配合に従ってブレンダーにて攪拌混合したものを、ＫＣＫ８０型混練押出機で２４０°Ｃ〜２７０°Ｃで混練して紐状に押出し、ハンマー型粉砕機で粉砕ペレットを作成する。
（抗曲げ性磁性プラスチックフィルムの作成）
前記ペレットを用いてφ６５ｍｍ単軸押出機（Ｌ／Ｄ１８）にフイッシュテール型ダイス（４００ｍｍ幅）を付けて、２４０°Ｃ〜２７０°Ｃで３００μｍ厚のフィルムを押出し、その直後にφ１２インチ２本ロール圧延機（表面温度４０°Ｃ〜６０°Ｃ）にて２３０μｍ厚の抗曲げ性磁性フィルムの原反を作成する。
【００６３】
（２）表示可能層の形成
前記フィルムの片面をコロナ放電処理を施した後、無機質白色粉末等を含有するポリエステル系樹脂塗料ＳＳ１６−６１１（東洋インキ（株）製）をコンマコーターを用いて、ドライ３０μｍ厚に成るように塗布し６０°Ｃ〜９０°Ｃ×１２分乾燥炉を通して乾燥し表示可能層を形成後、他の面を同様にして）表示可能層を設ける。
（３）着磁
実施例１と同様にして着磁を施した後、他の面を同様にして着磁を施す。此れによって永久磁石タイプの両面に表示可能層を設けて両面に多極着磁を施した抗曲げ性磁性プラスチックフィルムを得る。
【実施例８】
【００６４】
（１）抗曲げ性磁性プラスチックフィルムの作成
（配合）（配合Ｎｏ８）
・グリコール変性ポリエチレンテレフタレート（ＰＥＴ‐Ｇ６７６３）イーストマンケミカル社製〔樹脂〕・・・・・・・・・・・・・・・・・・・・・・・・・１００重量部
・ポリエチレングリコール（ＰＥＧ♯２００）日油（株）製〔可塑剤〕・・３０重量部
・モンタン酸とブチレングリコールとのエステル化合物とモンタン酸カルシュウムの混合ワックス（リコワックスＯＰ）クラリアントジャパン（株）製〔滑剤〕・・・１重量部
・２，２’，６，６’‐テトライソプロピルジフエニルカルボイミド（ビスカルボイミド）ライン・ケミー社製〔加水分解防止剤〕・・・・・・・・・・・・・・・２重量部
・３，９‐ビス［２‐〔３‐（３‐ターシャリーブチル‐４‐ヒドロオキシ‐５‐メチルフエニルオキシ）プロピオニルオキシ〕‐１，‐１‐ヂメチルエチル］‐２，４，８，１０‐テトラオキサスピロ〔５・５〕ウンデカン（スミライザーＧＡ‐８０）住友化学（株）製〔酸化防止剤〕・・・・・・・・・・・・・・・・・・・・・・・１３重量部
・ペンタエリスリトールテトラキス（３‐ラウリルチオプロピオネイト）（スミライザーＴＰ‐Ｄ）住友化学（株）製〔酸化防止剤〕・・・・・・・・・・・・０．３７重量部
・等方性ストロンチュウムフエライト粉末（ＨＭ４０３）フィージャーマグネティックス社製〔硬質磁性材料〕・・・・・・・・・・・・・・・・・・・・・・・３３１重量部
磁性材料粉の充填量  ７３．６重量％（４１．３容積％）
【００６５】
（ペレットの作成）
・ＰＥＴ‐Ｇ６７６３のペレットを、１４０°Ｃ×４時間熱風乾燥機にて乾燥処理を行なう。
・上記配合に従ってブレンダーにて攪拌混合したものを、ＫＣＫ８０型混練押出機で２３０°Ｃ〜２６０°Ｃで混練して紐状に押出し、ハンマー型粉砕機で粉砕ペレットを作成する。
（抗曲げ性磁性プラスチックフィルムを作成）
・前記ペレットを用いてφ６５ｍｍ単軸押出機（Ｌ／Ｄ１８）にフイッシュテール型ダイス（４００ｍｍ幅）を付けて、２３０°Ｃ〜２６０°Ｃで３５０μｍ厚のフィルムを押出し、その直後にφ１２インチ２本ロール圧延機（表面温度５０°Ｃ〜７０°Ｃ）にて３００μｍ厚の抗曲げ性磁性プラスチックフィルムを作成する。
【００６６】
（２）表示可能層の形成と着磁
実施例３と同様にして、片面に表示可能層の形成をした後に、他の片面に実施例１と同様にして着磁を施す。此れによって、片面に表示可能層を設け他の片面に多極着磁を施した磁石タイプの抗曲げ性磁性プラスチックフィルムを得る。
【実施例９】
【００６７】
（１）抗曲げ性磁性プラスチックフィルムの作成
（配合）（配合Ｎｏ９）
・６−ナイロン樹脂（Ｎｙｌｏｎ１０１１ＦＢ）宇部興産（株）製〔樹脂〕９０重量部
・エチレンメタアクリレート共重合体（ベイマックＧ）デュポン社製・・・１０重量部
〔エラストマー〕
・置換ジフエニルアミン（ナウガード４４５）ユニロイヤル社製〔酸化防止剤〕１重量部
・ステアリン酸カルシュウム（ＳＣ−１００）堺化学（株）製〔滑剤〕・・・１重量部
・モンタン酸とブチレングリコールとのエステル化合物とモンタン酸カルシュウムの混合ワックス（リコワックスＯＰ）クラリアントジャパン（株）製〔滑剤〕・・・１重量部
・等方性ストロンチュウムフエライト（ＨＭ４０３）フィージャーマグネティックス社製〔硬質磁性材料〕・・・・・・・・・・・・・・・・・・・・・・・・・３３０重量部
磁性材料粉の充填量  ７６．２重量％（４１．０容積％）
【００６８】
（ペレットの作成）
Ｎｙｌｏｎ１０１１ＦＢのペレットを１００°Ｃ×４時間熱風乾燥機にて乾燥処理を行なう。
上記配合に従ってブレンダーにて攪拌混合したものを、ＫＣＫ８０型混練押出機で２３０°Ｃ〜２６０°Ｃで混練して紐状に押出し、ハンマー型粉砕機で粉砕ペレットを作成する。
（抗曲げ性磁性プラスチックフィルムの作成）
前記ペレットを用いてφ６５ｍｍ単軸押出機（Ｌ／Ｄ１８）にフイッシュテール型ダイス（４００ｍｍ幅）を付けて、２３０°Ｃ〜２６０°Ｃで３００μｍ厚のフィルムを押出し、その直後にφ１２インチ２本ロール圧延機（表面温度４０°Ｃ〜６０°Ｃ）にて２００μｍ厚の抗曲げ性磁性プラスチックフィルムを作成する。
【００６９】
（２）表示可能層の形成
前記フィルムの片面に、無機質粉末等を含有するポリエステル系樹脂塗料ＰＡＬマット８―１２０ホワイト（セイコーアドバンス（株）製）をコンマコーターを用いて、ドライ３０μｍ厚に成るように塗布し６０°Ｃ〜９０°Ｃ×１２分乾燥炉を通して乾燥する。次に、他の面を同様にして処理する。次いで更に、無機質粉末等を含有するウレタン系樹脂インキジェット受理層用塗料パテラコールＩＪ−１５０Ｒ（ＤＩＣ（株）製）を、コンマコーターを用いてドライ２０μｍ厚に成るように塗布し６０°Ｃ〜９０°Ｃ×１２分乾燥炉を通して乾燥する。
（３）着磁
実施例７と同様に行なう。此れによって永久磁石タイプの両面に表示可能層を設けて両面に多極着磁を施した抗曲げ性磁性プラスチックフィルムを作成する。
（比較例１）
【００７０】
（１）可撓性磁性フィルムの作成
（配合）（配合Ｎｏ１９）（従来のゴム磁石の代表例）
・塩素化ポリエチレン（エラスレン３０１Ａ）昭和電工（株）製〔エラストマー〕
・・・・・・・・・・・・・・・・・・・・・・・・・・・・・・・・１００重量部
・エポキシ化大豆油（Ｗ１００ＥＬ）ＤＩＣ（株）製・・・・・・・・・・・５重量部
・ステアリン酸カルシュウム（ＳＣ−１００）堺化学（株）製・・・・・・・１重量部
・ジラウリルチオプロピオネート（スミライザーＴＰＬ−Ｒ）住友化学（株）製
０．３重量部
・等方性ストロンチュウムフエライト粉末（ＨＭ４０３）フィージャーマグネティックス社製〔硬質磁性材料〕・・・・・・・・・・・・・・・・・・・・・・・７１１重量部
磁性材料粉の充填量  ８７．０重量％（５９．１容積％）
【００７１】
（ペレットの作成）
上記配合に従って加圧ニーダー（４０L）にて１２０°Ｃ×１５分混練後、冷却した後ハンマー型粉砕機で粉砕ペレットを作成する。
【００７２】
（フィルムの作成）
上記ペレットをφ１８インチ２本ロール圧延機（表面温度７５°Ｃ）にてペレット圧延を行い２３０μｍ厚のフィルムを作成する。
【００７３】
（２）表示可能層の形成と着磁
前記フィルムの片面に、実施例１と同様にしてドライ３０μｍ厚の表示可能層を形成する。次に、実施例１と同様に着磁する。
（比較例２）
【００７４】
比較例１と同様にしてフィルムを作成し、実施例１と同様にして表示可能層を形成後、他の片面を同様にして表示可能層を形成する。又、実施例１と同様にして着磁を施した後、他の片面を同様にして着磁を施す。
（比較例３）
【００７５】
（１）可撓性磁性フィルムの作成
（配合）（配合Ｎｏ２０）
・塩素化ポリエチレン（エラスレン３０１Ａ）昭和電工（株）製〔エラストマー〕
・・・・・・・・・・・・・・・・・・・・・・・・・・・・・・・・１００重量部
・エポキシ化大豆油（Ｗ１００ＥＬ）ＤＩＣ（株）製・・・・・・・・・・・５重量部
・ステアリン酸カルシュウム（ＳＣ−１００）堺化学（株）製・・・・・・・１重量部
・ジラウリルチオプロピオネート（スミライザーＴＰＬ−Ｒ）住友化学（株）製
・・・・・・・・・・・・・・・・・・・・・・・・・・・・・・・・０．３重量部
・等方性ストロンチュウムフエライト粉末（ＨＭ４０３）フィージャーマグネティックス社製〔硬質磁性材料〕・・・・・・・・・・・・・・・・・・・・・・・３４６重量部
磁性材料粉の充填量  ７６．５重量％（４１．３容積％）
【００７６】
（ペレットの作成）
上記配合に従って加圧ニーダー（４０L）にて１２０°Ｃ×１５分混練後、冷却した後ハンマー型粉砕機で粉砕ペレットを作成する。
【００７７】
（可撓性磁性フィルムの作成）
上記ペレットをφ１８インチ２本ロール圧延機（表面温度７０°Ｃ）にてペレット圧延を行い２３０μｍ厚の可撓性磁性フィルムを作成する。
【００７８】
（２）表示可能層の形成
前記フィルムの片面に、実施例１と同様にして表示可能層を形成する。次に、実施例１と同様に着磁する。
（比較例４）
【００７９】
比較例３と同様にしてフィルムを作成し、実施例１と同様にして表示可能層を形成後、他の片面を同様にして表示可能層を形成する。又、実施例１と同様にして着磁を施した後、他の片面を同様にして着磁を施す。
【００８０】
次に、〔２〕磁石の被着体タイプの抗曲げ性磁性プラスチックフィルムについて、実施例１０〜１８にて説明する。
図５は、本発明の磁石の被着体タイプの実施の形態を示す断面図を表したものである。
ＰＳ１は、本発明の両面に表示可能層を設けた抗曲げ性磁性プラスチックフィルム（磁石の被着体タイプ）である。
１４は、軟質磁性でなる抗曲げ性磁性プラスチックフィルム（磁石の被着体タイプ）を示し、１５は、表面側の表示可能層（書き込み、印字、印刷可能な不透明層）であり、１６も、磁気吸着側の表示可能層である。
【００８１】
抗曲げ性磁性プラスチックフィルム（磁石の被着体タイプ）は、前記の抗曲げ性磁性プラスチックフィルム（永久磁石タイプ）の硬質磁性材料粉末を軟質磁性材料粉末に置換した組成物（配合）とした以外は抗曲げ性磁性プラスチックフィルム（永久磁石タイプ）と同様にして製造することが出来る。即ち、磁性材料粉末の充填量、抗曲げ性磁性プラスチックフィルムの厚み、塗布厚み、抗曲げ性、可撓性についての範囲は、抗曲げ性磁性プラスチックフィルム（永久磁石タイプ）と同様である。但し、実施例１６〜１８は磁性材料の性能が優れるので減量しているが、抗曲げ性、可撓性について特定の範囲内に入っている。
【実施例１０】
【００８２】
・実施例１の配合（配合Ｎｏ１）における硬質磁性材料であるストロンチュウムフエライト（ＨＭ４０３）を、軟質磁性材料である四三酸化鉄（ＢＬ−１０、チタン工業（株）製）に置換した配合（配合Ｎｏ１Ｓ）とする。
・磁性材料粉の充填量  ８０．２重量％（４１．３容積％）
・配合の他は実施例１と同様にする。但し着磁は不要である。
【実施例１１】
【００８３】
・実施例２の配合（配合Ｎｏ２）における硬質磁性材料であるストロンチュウムフエライト（ＨＭ４０３）を、軟質磁性材料である四三酸化鉄（ＢＬ−１０、チタン工業（株）製）に置換した配合（配合Ｎｏ２Ｓ）とする。
磁性材料粉の充填量  ８０．２重量％（４１．３容積％）
配合の他は実施例２と同様にする。但し着磁は不要である。
【実施例１２】
【００８４】
・実施例３の配合（配合Ｎｏ３）におけるにおける硬質磁性材料であるストロンチュウムフエライト（ＨＭ４０３）を、軟質磁性材料である四三酸化鉄（ＢＬ−１０、チタン工業（株）製）に置換した配合（配合Ｎｏ３Ｓ）とする。
・磁性材料粉の充填量  ８０．２重量％（４１．３容積％）
・配合の他は実施例３と同様にする。但し着磁は不要である。
【実施例１３】
【００８５】
・実施例４の配合（配合Ｎｏ４）におけるにおける硬質磁性材料であるストロンチュウムフエライト（ＨＭ４０３）を、軟質磁性材料である四三酸化鉄（ＢＬ−１０、チタン工業（株）製）に置換した配合（配合Ｎｏ４Ｓ）とする。
・磁性材料粉の充填量  ８０．２重量％（４１．３容積％）
・配合の他は実施例４と同様にする。但し着磁は不要である。
【実施例１４】
【００８６】
・実施例５の配合（配合Ｎｏ５）におけるにおける硬質磁性材料であるストロンチュウムフエライト（ＨＭ４０３）を、軟質磁性材料である四三酸化鉄（ＢＬ−１０、チタン工業（株）製）に置換した配合（配合Ｎｏ５Ｓ）とする。
・磁性材料粉の充填量  ７９．８重量％（４１．３容積％）
・配合の他は実施例４と同様にする。但し着磁は不要である。
【実施例１５】
【００８７】
・実施例６の配合（配合Ｎｏ６におけるにおける硬質磁性材料である異方性ストロンチュウムフエライト（ＯＰ−５６）を、軟質磁性材料であるＭｎ−Ｚｎフエライト（ＢＳＦ５４７、戸田工業（株）製）に置換した配合（配合Ｎｏ６Ｓ）とする。
・磁性材料粉の充填量  ７３．６重量％（４１．３容積％）
・配合の他は実施例５と同様にする。但し着磁は不要である。
【実施例１６】
【００８８】
・実施例７の配合（配合Ｎｏ７）におけるにおける硬質磁性材料であるストロンチュウムフエライト（ＨＭ４０３）を、軟質磁性材料であるセンダスト粉末（ＳＦＲ，日本アトマイズ工業（株）製）に置換した（配合Ｎｏ７Ｓ）とする。
・磁性材料粉の充填量  ７９．３重量％（３７．０容積％）
・配合の他は実施例７と同様にする。但し着磁は不要である。
【実施例１７】
【００８９】
・実施例８の配合（配合Ｎｏ８）におけるにおける硬質磁性材料であるストロンチュウムフエライト（ＨＭ４０３）を、軟質磁性材料であるセンダスト粉末（ＳＦＲ，日本アトマイズ工業（株）製）に置換した（配合Ｎｏ８Ｓ）とする。
・磁性材料粉の充填量  ７３．４重量％（３７．０容積％）
・配合の他は実施例６と同様にする。但し着磁は不要である。
【実施例１８】
【００９０】
・実施例９の配合（配合Ｎｏ９）における硬質磁性材料であるストロンチュウムフエライト（ＨＭ４０３）を、軟質磁性材料である鉄粉（ＲＤＬ−３００Ａ、パウダーテック（株）製）に置換した配合（配合Ｎｏ９Ｓ）とする。
・磁性材料粉の充填量  ８０．５重量％（３７．０容積％）
・配合の他は実施例９と同様にする。但し着磁は不要である。
（比較例５）
【００９１】
・比較例１の配合（配合Ｎｏ１９）におけるにおける硬質磁性材料であるストロンチュウムフエライト（ＨＭ４０３）を、軟質磁性材料である四三酸化鉄（ＢＬ−１０、チタン工業（株）製）に置換した配合（配合Ｎｏ１９Ｓ）とする。
・磁性材料粉の充填量  ８７．０重量％（５９．１容積％）
・配合の他は比較例１と同様にする。但し着磁は不要である。
（比較例６）
【００９２】
・比較例３の配合（配合Ｎｏ２０）におけるにおける硬質磁性材料であるストロンチュウムフエライト（ＨＭ４０３）を、軟質磁性材料である四三酸化鉄（ＢＬ−１０、チタン工業（株）製）に置換した配合（配合Ｎｏ２０Ｓ）とする。
・磁性材料粉の充填量  ７６．５重量％（４１．３容積％）
・配合の他は比較例３と同様にする。但し着磁は不要である。
【００９３】
次に抗曲げ性磁性プラスチックフィルムを用いた磁性カードについて述べる。
図６のＰ１ａは、本発明の両面に表示可能層を設け片面に多極着磁を施した抗曲げ性磁性プラスチックフィルム（永久磁石タイプ）を用いた磁性カードであり、被着体である強磁性体板（例えば塗装鉄板）Ｂ１に磁気吸着させた状態を示す断面模式図である。
【００９４】
図７のＰ２ａは、本発明の両面に表示可能層を設け両面に多極着磁を施した抗曲げ性磁性プラスチックフィルムの（永久磁石タイプ）を用いた磁性カードであり、被着体である強磁性体板（例えば塗装鉄板）Ｂ１に磁気吸着させた状態を示す断面模式図である。
【００９５】
図８のＰＳ１ａは、本発明の両面に表示可能層を設けた抗曲げ性磁性プラスチックフィルム（磁石の被着体タイプ）を用いた磁性カードであり、被着体である多極着磁を施した磁石板（例えば多極着磁を施したシート状磁石を張合せた板）Ｂ２に磁気吸着させた状態を示す断面模式図である。
【００９６】
図６、図７、図８の表面の模様、表示などの記載は省略している。又、本発明には図示していないが、抗曲げ性磁性プラスチックフィルムの片面に表示可能層を設け、他の片面に多極着磁を施したものも可能であり、用途によって使い分ければ良い。
【００９７】
磁性カードの製作は、前記「課題を解決するための手段」の（４）〜（６）項いずれか１項に記載の抗曲げ性磁性プラスチックフィルムに適宜印刷加工を施した後、所定のカードサイズに裁断することで得られ、永久磁石タイプは抗曲げ性磁性プラスチックフィルム製造後に着磁処理をしても良く、又、印刷処理後に行なうことも出来る。
【００９８】
次に、性能評価試験方法等について説明する。
１）抗曲げ性磁性フィルムの成形加工性
フィルムの成形時の機械への負荷、成形フィルムの表面性、厚み分布、耳つれ、中弛みなどを観察する。
◎：特に良好、○：良好、△：やや劣る、×：悪い、に評価する
【００９９】
２）可撓性磁性フィルムの可撓性
２１〜２５°Ｃの室温で３時間以上放置したものを、フィルムの縦方向と横方向から夫々２０ｍｍ×１００ｍｍの短冊形の試験試料を採集して、直径１０ｍｍの丸棒に沿わせて曲げた時の状態を観察する。
○：亀裂を生じない、△：表面に微細なクラックを生じる、×：折れる、に評価する。
【０１００】
３）抗曲げ性（片持梁試験）
２３°Ｃ〜２７°Ｃ°の室温おいて、図２に示す片持梁試験装置Ｚ１を使用し、磁性フィルムの生産時の流れ方向に沿って長手方向となるように採取した２５ｍｍ×７０ｍｍの試験試料５を、上面が基準板３に接触した状態で、かつ、長手方向に３０ｍｍ宙に浮かせるように、試験試料固定具４にて片持梁状態に固定し、この試験試料５の先端部に７×２５ｍｍの面積で２ｇの荷重７を両面テープでなる粘着テープ２３を用いて取り付ける。
そして、試験開始までは基準板に指で支えて基準位置から試験を開始し、試験開始２秒後の先端の下降距離Ｈを測定する。
なお、図２中の、６は試験装置架台、５１は下降した試験試料７の状態を示す。
【０１０１】
４）抗曲げ性磁性フィルムの吸着力
４）−１．垂直吸着力（鉄板との吸着力）
図９に示す垂直吸着力測定装置Ｚ２を使用し、２３〜２７°Ｃの室温で３時間以上放置した、１辺が約５０ｍｍの正方形の試料片１７の非測定面を、平滑なプラスチック板でなる被着体１９の表面に、両面テープでなる粘着テープ２３を用いて貼着した状態で、多極着磁された測定面に、背面中央に引掛けを設けた１辺が４０ｍｍの正方形の平滑な鉄板（２ｍｍ厚）でなる吸着部材１８を磁気吸着させた時の垂直方向に引き離すに要する力を、吸着部材１８背面に設けた引掛け部に糸２４を介してバネ秤２２を取り付けて測定し、ｇ／ｃｍ２を算出する。
【０１０２】
４）−２．剥離吸着力（端部から剥離するに要する力）（鉄板との吸着力）
図１０に示す剥離吸着力測定装置Ｚ２を使用し、２３〜２７°Ｃの室温で３時間以上放置した、５０ｍｍ×７０ｍｍの長方形の試料片１７を、平滑な鋼板でなる被着体２０（２ｍｍ厚）に磁気吸着させて、５０ｍｍ長の１辺のみに端部の中央に糸が端部から出るように糸２４（φ０．５〜０．６mm）を５ｍｍ×１０ｍｍ（１０ｍｍの辺を試料の端部に沿わす）の寸法に切り取ったセロテープ（登録商標）２１を用いて固定し、バネ秤２２で引き上げて剥離に要する力を測定してｇ／ｃｍを算出する。
【０１０３】
４）−３．磁石面との垂直吸着力（磁石の被着体タイプの垂直吸着力）
前述した４）−１．垂直吸着力の測定に用いた、図９に示す垂直吸着力測定装置Ｚ２を使用して測定する。
但し、その場合とは、試料片１７と、被着体１９の形態が異なったものとなる。
即ち、０．４ｍｍ厚で２．５ｍｍピッチの多極着磁を施したシート状磁石の着磁面に、０．１２ｍｍ厚のプラスチィックフィルムをラミネートしたもので、鉄板との磁気吸着力が１５ｇ／ｃｍ２のものを、１辺を約５０ｍｍの正方形として平滑なプラスチック板に両面テープにて貼合せたものを標準とした被着体１９とする。
此れに対して２３〜２７°Ｃの室温で３時間以上放置した、１辺が４０ｍｍの正方形の試料片１７を、背面中央に引掛け部を設けた平滑なプラスチック板製の吸着部材１８の内面に図示しない両面テープにて貼合せる。
なお、この試験においては、２３で示される粘着テープは使用しない。
そして、吸着部材１８の背面の引掛け部に糸２４を介してバネ秤２２を取り付けて測定し、ｇ／ｃｍ２を算出する。
【０１０４】
４）−４、磁石面との剥離吸着力（磁石の被着体タイプの剥離吸着力）
前述した４）−２．剥離吸着力の測定に用いた、図１０に示す剥離吸着力測定装置Ｚ３を使用して測定する。
但し、その場合とは、試料片１７と、被着体２０の形態が異なったものとなる。
即ち、０．４ｍｍ厚で２．５ｍｍピッチの多極着磁を施したシート状磁石の着磁面に、０．１２ｍｍ厚のプラスチィックフィルムをラミネートしたもので、鉄板との磁気吸着力が１５ｇ／ｃｍ２のものを、７０ｍｍ×９０ｍｍの長方形として平滑なプラスチック板に両面テープにて貼合せたものを標準とした被着体２０とする。
此れに対して２３〜２７°Ｃの室温で３時間以上放置した５０ｍｍ×７０ｍｍの長方形の試料片１７を磁気吸着させて、５０ｍｍ長の１辺のみに端部の中央に糸が端部から出るように糸２４（φ０．５〜０．６mm）を５ｍｍ×１０ｍｍ（１０ｍｍの辺を試料の端部に沿わす）の寸法に切り取ったセロテープ（登録商標）２１を用いて固定し、バネ秤２２で引き上げて剥離に要する力を測定してｇ／ｃｍを算出する。
【０１０５】
５）最大エネルギー積（ＢＨｍａｘ）
２１〜２５°Ｃの室温で３時間以上放置した試料について、ＪＩＳ  Ｃ２５０１永久磁石試験方法に準拠してＢＨトレーサーを用いて測定する。
【０１０６】
次に試験結果について説明する。
各実施例及び比較例について各試験を行いその結果を表に纏めた。
そのうち、（表１）は、抗曲げ性磁性プラスチックフィルム（永久磁石タイプ）の各実施例及び各比較例の物性と試験結果とを一覧表にしたものである。
また、（表２）は、抗曲げ性磁性プラスチックフィルム（磁石の被着タイプ）の各実施例及び各比較例の物性と試験結果とを一覧表にしたものである。
なお、（表１）並びに（表２）に使用している略記は、次のとおりである。
＊１）（等）フ：等方性ストロンチュウムフエライト粉末
＊２）（異）フ：異方性ストロンチュウムフエライト粉末
＊３）ＰＰ：ポリプロピレン１００重量部中３０重量部の再生品を使用
＊４）ＰＰ：ポリプロピレン７５重量部中３０重量部の再生品を使用
＊５）ＰＰ：ポリプロピレン・高剛性グレード
＊６）ＢＨｍａｘ：最大エネルギー積（ＭＧＯｅ）
ＰＰ：ポリプロピレン、
ＰＰ／ＰＥ：ポリプロピレンにポリエチレン併用
ＰＥ／ＰＰ：ポリエチレンにポリプロピレン併用
ＰＥＴ：ポリエチレンテレフタレート
ＰＥＴ‐Ｇ：グリコール変性ポリエチレンテレフタレート
６Ｎ：６ナイロン
ＣＰＥ：塩素化ポリエチレン・エラストマー
（塗布厚の表示例）３０：片面にドライ３０μm塗布
（塗布厚の表示例）３０／３０：両面にドライ３０μｍ塗布を示す
（塗布厚の表示例）３０＋２０：片面にドライ３０μｍ塗布後、インキジェット用
表示可能層をドライ２０μｍ塗布を示す（他も同様にして示す）
（垂直吸着力の表示例）４／４：両面が其々４ｇ／ｃｍ２
（剥離吸着力の表示例）０．９／０．９：両面が其々０．９ｇ／ｃｍを示す（他も同様にして示す）
【表１】
0005330369.tif 000002
【表２】
0005330369.tif 000003
【０１０７】
表示可能層を設け着磁を施した抗曲げ性磁性プラスチックフィルム（永久磁石タイプ）について、（表１）で説明すると、比較例１と２の配合Ｎｏ１９は従来の等方性フエライト系ゴム磁石の代表的配合であり、比較例１と２の差異は塗布面と着磁面に於いて片面処理と両面処理にあり、塗布面の差異による他の性能への影響はないが、吸着力に於いては、既に知られているように両面着磁品は片面着磁品の６５％程度になる。比較例３と４の配合Ｎｏ２０は等方性フエライト磁石材料粉末の充填量を５９．１容積％から４１．３容積％に低下したもので、当然フィルムの腰が柔らかく抗曲げ性が大きく低下して剥離吸着力が著しく低下している。又、当然に磁気特性（ＢＨｍａｘも低下している。）
【０１０８】
上記に比べ、各実施例は抗曲げ性値が２ｍｍ〜１２ｍｍの範囲内であるので、フエライト磁石材料粉末などの磁性材料の充填量が低く磁気特性も低いにも係わらず、従来のゴム磁石（比較例１）の剥離吸着力と略同等の値を示している。そして片面着磁と両面着磁の差による吸着力の差は既に知られているように両面着磁は低い値となっている。又、塗布厚と両面塗布の影響として実施例３と４の比較に於いて、塗布厚５０μm両面で抗曲げ性が向上していることが分かる。
【０１０９】
次に、表示可能層を設け着磁を施した抗曲げ性磁性プラスチックフィルム（磁石の被着体タイプ）について、（表２）で説明すると、各実施例、各比較例は抗曲げ性磁性プラスチックフィルム（磁石タイプ）の配合中の硬質磁性材料粉末を軟質磁性材料粉末に置き換えたものである。但し実施例１６〜１８（配合Ｎｏ７Ｓ〜９Ｓ）は軟質磁性材料の性能が優れるので、充填量を３７容積％としている。
【０１１０】
従って、抗曲げ性の発現及び剥離吸着力への効果などは抗曲げ性磁性プラスチックフィルム（永久磁石タイプ）と同様である
特に優れる性能としては、着磁を必要としないので磁石タイプのように片面使いと両面使いによる得られる吸着力の差を生じない事が大きい利点である。
【０１１１】
以上の試験結果の他に、各実施例及び比較例について、名刺サイズ（５５×９０ｍｍ）と郵便はがきサイズ（１００×１４８ｍｍ）のものを作成して、磁石タイプについては前記試験方法４−１．に用いた鉄板と同じもの、磁石の被着体タイプについては４−２．に用いた磁石ボードと同じものに、其々磁気吸着させて指触にて剥離抵抗、ずらし抵抗を調べた。
【０１１２】
永久磁石タイプの各実施例のものは、比較例１に比べて同様であり、比較例２に比べて優れた吸着力が感じられ実用的に問題ないと考えられる。又、磁石の被着体タイプの各実施例のものは、比較例３に比べて同様であり、比較例４に比べて優れた吸着力が感じられ実用的に問題ないと考えられる。
此のことでも分かるように、本発明の抗曲げ性磁性プラスチックフィルムは、従来の磁性材料の高充填組成物によるものに比べて磁性材料の低充填組成物であるが、特定の抗曲げ性によって剥離抵抗が従来のものと同等である。つまり、本発明によって汎用樹脂を用いて塩素フリー、再生樹脂の利用による経済性にも優れた磁性フィルムを提供することが出来る。
【産業上の利用可能性】
【０１１３】
ステッカー、掲示物、絵画印刷物、トレーディングカード、ポストカード（絵葉書）、案内書などに広く利用して、スチールロッカー、スチールデスク、冷蔵庫、又は、マグネット掲示板に容易に貼着又は剥離することができる。
【符号の説明】
【０１１４】
Ｆ１、Ｆ２、Ｆ３  剥離する力
ａ１、ａ２、ａ３    剥離抵抗に寄与する範囲
Ｈ  試験試料の下降距離
Ｐ１  本発明の両面に表示可能層を設けて片面に多極着磁を施した抗曲げ性磁性プラスチックフィルム
Ｐ２  本発明の両面に表示可能層を設けて両面に多極着磁を施した抗曲げ性磁性プラスチックフィルム
ＰＳ１  本発明の両面に表示可能層を設けた抗曲げ性磁性プラスチックフィルム（磁石の被着体タイプ）
Ｐ１ａ  本発明の両面に表示可能層を設けて片面に多極着磁を施した抗曲げ性磁性プラスチックフィルムを使用した磁性カード
Ｐ２a  本発明の両面に表示可能層を設けて両面に多極着磁を施した抗曲げ性磁性プラスチックフィルムを使用した磁性カード
ＰＳ１ａ  本発明の両面に表示可能層を設けた抗曲げ性磁性プラスチックフィルム（磁石の被着体タイプ）を使用した磁性カード
Ｚ１  片持梁試験装置
Ｚ２  垂直吸着力測定装置
Ｚ３  剥離吸着力測定装置
Ｂ１  抗曲げ性磁性プラスチックフィルム（永久磁石タイプ）に対する被着体
Ｂ２  抗曲げ性磁性プラスチックフィルム（磁石の被着体タイプ）に対する被着体
Ｎ  磁石のＮ極
Ｓ  磁石のＳ極
１  従来タイプのゴム磁石フィルム、
２  被着体（強磁性体・鉄板など）
３  基準板
４  試験試料固定具
５  試験試料
６  試験装置架台
７  荷重
１１  不曲性（曲がらない）磁性フィルム
１２  抗曲げ性磁性プラスチックフィルム（永久磁石タイプ  片面着磁）
１３  抗曲げ性磁性プラスチックフィルム（永久磁石タイプ  両面着磁）
１４  抗曲げ性磁性プラスチックフィルム（磁石の被着体タイプ）
１５  表面側の表示可能層
１６  磁気吸着面側の表示可能層
１７  試験試料
１８  吸着部品
１９  被着体
２０  被着体
２１  セロテープ（登録商標）
２２  バネ秤
２３  粘着テープ
２４  糸
５１  下降した試験試料
【図１】
0005330369.tif 000004
【図２】
0005330369.tif 000005
【図３】
0005330369.tif 000006
【図４】
0005330369.tif 000007
【図５】
0005330369.tif 000008
【図６】
0005330369.tif 000009
【図７】
0005330369.tif 000010
【図８】
0005330369.tif 000011
【図９】
0005330369.tif 000012
【図１０】
0005330369.tif 000013